Fibre optique portant sur au moins une partie de sa surface une pluralité de groupes A, et une pluralité de groupes B, les groupes A portant un groupe R étant un groupe aryl ou hétéroaryl substitué par aux moins deux groupes vicinaux choisis parmi –OH et les groupes alcoxy en C 1 -C 3 , en particulier -OMe, lesdits groupes vicinaux étant plus particulièrement -OH, les groupes B portant un groupe R’ étant un cation organique. Fibre optique selon la revendication 1, dans laquelle : la pluralité de groupes A et la pluralité de groupes B sont directement portés par ladite au moins une partie de sa surface ; ou les groupes A sont substitués par au moins un groupe B, en particulier par un groupe B. Fibre optique selon l’une quelconque des revendications précédentes, dans laquelle : le groupe R est choisi parmi les groupes suivants: et/ou le groupe R’ est choisi parmi les ammoniums quaternaires et les cations hétéroaromatiques, en particulier les cations aza-hétéroaromatiques, le groupe R’ étant en particulier choisi parmi les groupes suivants: dans lesquels : G - représente un anion PF 6 - , un anion triflimidate ([(CF 3 SO 2 ) 2 N] − ) ou un anion halogéné, par exemple Cl - , G étant de préférence PF 6 - ; R’’ représente un alkyle en C1-C3, en particulier un méthyle. Fibre optique selon l’une quelconque des revendications précédentes, dans laquelle les groupes A et/ou B sont des chaînes portant respectivement le groupe R ou R’, en particulier en position terminale, ces chaînes étant indépendamment choisies parmi les chaînes alkyles ou alcényles linéaires ou branchés, lesquelles sont optionnellement interrompues par un ou des atomes ou groupes choisis parmi -NH-, O, S, urée, uréthane, amide, ester, les arène diyles et les hétéroarènes diyles. Fibre optique selon l’une quelconque des revendications précédentes, dans laquelle les groupes (A) sont de formule (I) suivante, et les groupes (B) sont de formule (I’) suivante : dans lesquelles : W, W’, Y et Y’ sont indépendamment choisis parmi O et NH ; i, i’, j et j’ sont indépendamment choisis parmi 0 et 1 ; X représente un groupe de formule (II) suivante : X’ représente un groupe de formule (II’) suivante : X a , X a ’, X c et X c ’ sont indépendamment choisis choisi parmi : les groupes X a1 étant des alcane diyles linéaires et branchés en C 1 -C 12 , en particulier les groupes de formule –(CH 2 ) n - avec n de 1 à 12, ou des alcène diyles linéaires et branchés en C 2 -C 12 , les groupes X a1 étant notamment des alcane diyles linéaires et branchés en C 1 -C 12 ; les groupes de formule -X a1 -NH-X a1 -, où X a1 est à chaque occurrence indépendamment tel que défini ci-dessus, en particulier les groupes de formule –(CH 2 ) n -NH–(CH 2 ) m - avec n et m étant indépendamment de 1 à 12 ; les groupes de formule -X a1 -NHC(=O)-NH-X a1 - ou -X a1 -NHC(=O)-NH-X a1 -NHC(=O)-NH-X a1 -, où X a1 est à chaque occurrence indépendamment tel que défini ci-dessus, en particulier les groupes de formule –(CH 2 ) n -NHC(=O)-NH–(CH 2 ) m - avec n et m étant indépendamment de 1 à 12 ; X b et X b ’ sont indépendamment choisis parmi : les alcane diyles linéaires et branchés en C 1 -C 12 , en particulier les groupes de formule –(CH 2 ) n - avec n de 1 à 12, les alcane triyles branchés en C 1 -C 12 , et les alcène diyles linéaires et branchés en C 2 -C 12 , les groupes X b et X b ’ étant notamment des alcane diyles ou triyles linéaires et branchés en C 1 -C 12 ; portant optionnellement, notamment en position(s) terminale(s), au moins un groupe –(O-CH 2 -CH 2 ) p - ou –(O-CH 2 -C(CH 3 )H) p -, avec p étant un entier de 1 à 10 ; les arène diyles et les hétéroarène diyles ; X b étant optionnellement substitué par un groupe A de formule (III) suivante : X c , Y, j, Z et R étant tels que définis ci-dessus ou ci-dessous, X b ’ étant optionnellement substitué par un groupe A de formule (III’) suivante : X c ’, Y’, j’, Z’ et R’ étant tels que définis ci-dessus ou ci-dessous, Z et Z’ étant indépendamment absents ou choisis parmi les alcane diyles linéaires et branchés en C 1 -C 12 et les alcène diyles linéaires et branchés en C 2 -C 12 , Z étant en particulier un alcane ou un alcène diyle linéaire en C 2 , ledit groupe Z étant optionnellement substitué par un groupe -COOH ; R et R’ sont tels que définis dans la revendication 1, ladite fibre optique étant en particulier une fibre optique dans laquelle : les groupes de formule (I) sont choisi parmi les groupes de formule suivante : et/ou les groupes de formule (I’) sont choisi parmi les groupes de formule suivante : Fibre optique selon l’une quelconque des revendications précédentes, dans laquelle les groupes de formule (I) et les groupes de formule (II) forment ensemble un groupe de formule suivante : dans laquelle : W et Y sont indépendamment choisis parmi O et NH ; i et j sont indépendamment choisis parmi 0 et 1 ; X représente un groupe de formule (II) suivante : X a et X c sont indépendamment choisis choisi parmi : les groupes X a1 étant des alcane diyles linéaires et branchés en C 1 -C 12 , en particulier les groupes de formule –(CH 2 ) n - avec n de 1 à 12, ou des alcène diyles linéaires et branchés en C 2 -C 12 , les groupes X a1 étant notamment des alcane diyles linéaires et branchés en C 1 -C 12 ; les groupes de formule -X a1 -NH-X a1 -, où X a1 est à chaque occurrence indépendamment tel que défini ci-dessus, en particulier les groupes de formule –(CH 2 ) n -NH–(CH 2 ) m - avec n et m étant indépendamment de 1 à 12 ; les groupes de formule -X a1 -NHC(=O)-NH-X a1 - ou -X a1 -NHC(=O)-NH-X a1 -NHC(=O)-NH-X a1 -, où X a1 est à chaque occurrence indépendamment tel que défini ci-dessus, en particulier les groupes de formule –(CH 2 ) n -NHC(=O)-NH–(CH 2 ) m - avec n et m étant indépendamment de 1 à 12 ; X b est choisi parmi : les alcane diyles linéaires et branchés en C 1 -C 12 , en particulier les groupes de formule –(CH 2 ) n - avec n de 1 à 12, les alcane triyles branchés en C 1 -C 12 , et les alcène diyles linéaires et branchés en C 2 -C 12 , les groupes X b et X b ’ étant notamment des alcane diyles ou triyles linéaires et branchés en C 1 -C 12 ; portant optionnellement, notamment en position(s) terminale(s), au moins un groupe –(O-CH 2 -CH 2 ) p - ou –(O-CH 2 -C(CH 3 )H) p -, avec p étant un entier de 1 à 10 ; les arène diyles et les hétéroarène diyles ; X b étant optionnellement substitué par un groupe A de formule (III) suivante : X c , Y, j, Z et R étant tels que définis ci-dessus ou ci-dessous, Z est absent ou choisi parmi les alcane diyles linéaires et branchés en C 1 -C 12 et les alcène diyles linéaires et branchés en C 2 -C 12 , Z étant en particulier un alcane ou un alcène diyle linéaire en C 2 , ledit groupe Z étant optionnellement substitué par un groupe -COOH ; R est un groupe aryl ou hétéroaryl substitué par aux moins deux groupes vicinaux choisis parmi –OH et les groupes alcoxy en C 1 -C 3 , en particulier -OMe, l’un des atomes des groupes de formule (I) portant un groupe B tel que défini à la revendication 1, ce groupe B étant en particulier porté par un atome du groupe X, en particulier X b , des groupes de formule (I), ladite fibre optique étant en particulier une fibre optique dans laquelle les groupes de formule (I) et les groupes de formule (II) forment ensemble un groupe de formule suivante : Fibre optique selon la revendication 5 ou 6, dans laquelle : (Y) j ZR est choisi parmi les groupes suivants: et en particulier parmi les groupes suivants: et/ou (Y’) j’ Z’R’ est choisi parmi les groupes suivants: dans lesquels : G - représente un anion PF 6 - , un anion triflimidate ([(CF 3 SO 2 ) 2 N] − ) ou un anion halogéné, par exemple Cl - , G étant de préférence PF 6 - ; R’’ représente un alkyle en C1-C3, en particulier un méthyle. Fibre optique selon l’une quelconque des revendications 5 à 7, dans laquelle X b et/ou X b ’ sont choisis parmi les groupes suivants: A et p étant tels que défini dans la revendication 5. Fibre optique selon l’une quelconque des revendications précédentes, laquelle est choisie parmi les fibres optiques minérales, en particulier les fibres optiques de silice, ou les fibres optiques portant une couche d’oxyde choisi parmi TiO 2 ,ZrO 2 , SnO 2 ou HfO 2 , de préférence modifiée par un composé comprenant un groupe acide phosphonique ainsi qu’une amine primaire, notamment un composé de formule (HO) 2 P(=O)-(CH 2 ) x NH 2 avec x = 2, 3 ou 4; les fibres optiques organiques, en particulier les fibres constituées de ou comprenant du polyméthacrylate de méthyle (PMMA), éventuellement du polyméthacrylate de méthyle partiellement chloré, ledit polyméthacrylate de méthyle portant optionnellement des groupes acide carboxylique ; et les fibres optiques portant des chaînes d’oligomères fonctionnels, en particulier des chaînes de PVA, éventuellement partiellement acétylé, ladite fibre optique étant en particulier choisie parmi les fibres optiques minérales, plus particulièrement les fibres optiques de silice, avec i = 1 et W représentant O, ou les fibres optiques portant une couche d’oxyde choisi parmi TiO 2 ,ZrO 2 , SnO 2 ou HfO 2 , de préférence modifiée par un composé comprenant un groupe acide phosphonique ainsi qu’une amine primaire, notamment un composé de formule (HO) 2 P(=O)-(CH 2 ) x NH 2 avec x = 2, 3 ou 4, avec i = 1 et W représentant N ; les fibres optiques organiques, en particulier les fibres constituées de ou comprenant du polyméthacrylate de méthyle (PMMA), éventuellement du polyméthacrylate de méthyle partiellement chloré, ledit polyméthacrylate de méthyle portant optionnellement des groupes acide carboxylique, avec i = 0 ; et les fibres optiques portant des chaînes d’oligomères fonctionnels, en particulier des chaînes de PVA, éventuellement partiellement acétylé, avec i = 1 et W représentant O. Procédé de préparation d’une fibre optique selon l’une quelconque des revendications précédentes, comprenant l’étape suivante : (i) La mise en contact d’au moins une partie de la surface d’une fibre optique portant des groupes -OH, -NH 2 ou -COOH, avec : - un composé (A) de formule suivante : dans laquelle X, Y, j, Z et R sont tels que définis dans la revendication 1, et - un composé (A’) de formule suivante : dans laquelle X’, Y’, j’, Z’ et R’ sont tels que définis dans la revendication 1, ou, lorsque W=W’, i=i’ et X=X’, les étapes suivantes : (i’) la mise en contact d’au moins une partie de la surface d’une fibre optique portant des groupes -OH, -NH 2 ou -COOH, avec un composé (B) de formule suivante : dans laquelle X est tel que défini dans la revendication 1, pour obtenir une fibre optique portant sur au moins une partie de sa surface une pluralité de groupes de formule (C) suivante : dans laquelle W, i et X sont tels que définis dans la revendication 1, (ii’) la mise en contact de la fibre obtenue à l’étape précédente (i’) avec : - un composé de formule (D) suivante : dans laquelle Z et R sont tels que définis dans la revendication 1, et dans laquelle Y’ est : un groupe -NH 2 lorsque j = 1 et Y est -NH- ; un groupe -OH lorsque j = 1 et Y est -O- ; un groupe -COOH lorsque j = 0 ; et - un composé de formule (D’) suivante : dans laquelle Z’ et R’ sont tels que définis dans la revendication 1, et dans laquelle Y’’ est : un groupe -NH 2 lorsque j’ = 1 et Y’ est -NH- ; un groupe -OH lorsque j’ = 1 et Y’ est -O- ; un groupe -COOH lorsque j’ = 0 ; ou (i’’) la mise en contact d’au moins une partie de la surface d’une fibre optique portant des groupes -OH, -NH 2 ou -COOH, avec un composé (B) de formule suivante : dans laquelle X a est tel que défini précédemment, pour obtenir une fibre optique portant sur au moins une partie de sa surface une pluralité de groupes de formule (C) suivante : dans laquelle W, i et X a sont tels que définis précédemment, (ii’’) la mise en contact de la fibre obtenue à l’étape précédente (i’) avec : - un composé de formule (D’’) suivante : Où Q est NH 2 , OH ou COOH, et X b est tel que défini précédemment, (iii’’) la mise en contact de la fibre obtenue à l’étape précédente (ii’) avec : - un composé de formule (III o ) suivante : - et un composé de formule (III o ’) suivante : X c , X c ’, Y, Y’, j, j’, Z, Z’, R et R’ étant tels que définis ci-dessus ou ci-dessous. Utilisation d’une fibre optique selon l’une quelconque des revendications 1 à 9, pour mesurer la concentration en un ion monovalent, en particulier en un ion de métal alcalin, plus particulièrement en ion lithium, notamment dans une batterie Li-ion, de préférence au sein de l’électrolyte de ladite batterie. Procédé de mesure de la concentration en un ion monovalent, en particulier en un ion de métal alcalin, plus particulièrement en ion lithium, comprenant les étapes suivantes : Une étape de mise en contact des groupes A et B portés par au moins une partie de la surface de la fibre optique selon l’une quelconque des revendications 1 à 9 avec le milieu dans lequel la concentration en ion monovalent est à mesurer ; Une étape d’excitation par transmission de lumière, en particulier de lumière UV de lumière visible violette, plus particulièrement de longueur d’onde comprise de 350 à 450 nm, dans ladite fibre optique ; Une étape de mesure de la fluorescence émise et transmise par ladite fibre optique.